(57)【特許請求の範囲】
【請求項１】
高分子電解質膜と、前記高分子電解質膜を挟持する電極触媒層と、前記高分子電解質膜および前記電極触媒層を挟持するガス拡散層と、凸部および凹部で形成された流路を有し、前記高分子電解質膜、前記電極触媒層、および前記ガス拡散層を挟持するセパレータと、を具備する固体高分子形燃料電池単セルにおいて、
前記ガス拡散層は、前記流路の凹部に対向する面に設けた第三の開口部と前記流路の凸部に接するガス拡散層の領域内とを結ぶ直線形状の細路部からなる第二の孔部を有することを特徴とする固体高分子形燃料電池単セル。
【請求項２】
前記ガス拡散層は、前記流路の凹部に前記流路の凸部を介して隣接する凹部に対向する面に設けた第四の開口部と前記流路の凸部に接するガス拡散層の領域内とを結ぶ直線形状の細路部からなる第三の孔部をさらに有することを特徴とする請求項１に記載の固体高分子形燃料電池単セル。
【請求項３】
前記第三の開口部および前記第四の開口部の直径の最大値が、それぞれ、前記第三の開口部および前記第四の開口部が各々形成される前記ガス拡散層の面に対向する前記流路の凹部の幅の５０％以下であることを特徴とする請求項２に記載の固体高分子形燃料電池単セル。
【請求項４】
高分子電解質膜と、前記高分子電解質膜を挟持する電極触媒層と、前記高分子電解質膜および前記電極触媒層を挟持するガス拡散層と、凸部および凹部で形成された流路を有し、前記高分子電解質膜、前記電極触媒層、および前記ガス拡散層を挟持するセパレータと、を具備する固体高分子形燃料電池単セルにおいて、
前記ガス拡散層は、前記流路の凸部に接する面に設けた第一の開口部と前記電極触媒層側の面の前記流路の凸部に対向する領域に設けた第二の開口部とを結ぶ直線形状の細路部からなる第一の孔部、
前記流路の凹部に対向する面に設けた第三の開口部と前記流路の凸部に接するガス拡散層の領域内とを結ぶ直線形状の細路部からなる第二の孔部、
および前記流路の凹部に前記流路の凸部を介して隣接する凹部に対向する面に設けた第四の開口部と前記流路の凸部に接するガス拡散層の領域内とを結ぶ直線形状の細路部からなる第三の孔部のうち少なくとも２つの孔部が交差してなる孔部を有することを特徴とする固体高分子形燃料電池単セル。
【請求項５】
前記ガス拡散層が、前記孔部を複数有することを特徴とする請求項１乃至４のいずれか１項に記載の固体高分子形燃料電池単セル。
【請求項６】
前記ガス拡散層が、前記流路長を半分に分け、燃料ガスまたは酸化剤ガスが最初に流れる流路の半分を上流、後に流れる流路の半分を下流としたとき、前記上流と前記下流とで数の異なる前記孔部を有することを特徴とする請求項１乃至５のいずれか１項に記載の固体高分子形燃料電池単セル。
【請求項７】
前記流路の凸部における直線部のうち1本の前記直線部の長さをＸとし、前記1本の前記直線部に直径Ｙの前記孔部がｎ個存在するとき、Ｘ／２ｎ＞Ｙを満たすことを特徴とする請求項１乃至６のいずれか１項に記載の固体高分子形燃料電池単セル。
【請求項８】
前記ガス拡散層が撥水性を有することを特徴とする請求項１乃至７のいずれか１項に記載の固体高分子形燃料電池単セル。
【請求項９】
前記ガス拡散層の表面に撥水性の樹脂を持つ粒子層を備えていることを特徴とする請求項１乃至８のいずれか１項に記載の固体高分子形燃料電池単セル。
【請求項１０】
請求項１乃至９のいずれか１項に記載の固体高分子形燃料電池単セルに用いる前記ガス拡散層の製造方法において、前記膜電極接合体および両極における前記ガス拡散層に燃料ガスおよび酸化剤ガスの漏れを防止するシール材を付加して前記燃料電池単セルの中に組み入れ、いったん前記燃料電池単セルから前記燃料電池単セルを構成する各部材を取り出し、前記両極における前記ガス拡散層に残る前記セパレータのガス流路の凸部分の跡を用いて孔部を形成することを特徴とするガス拡散層の製造方法。
【請求項１１】
請求項１乃至９のいずれか１項に記載の燃料電池単セルを複数有し、前記燃料電池単セルが積層されていることを特徴とする固体高分子形燃料電池スタック。
【発明の詳細な説明】
【技術分野】
【０００１】
本発明は、固体高分子形燃料電池において、発電性能向上のための技術に関する。
【背景技術】
【０００２】
燃料電池は、水素などの燃料ガスと空気などの酸化剤ガスとを電気化学的に反応させることにより、化学エネルギーを電気エネルギーに変換して発電する発電装置であり、高効率かつ環境負荷が低いなどの利点を有する。中でも電解質に高分子を用いる固体高分子形燃料電池は、低温での動作が可能であるため家庭用あるいは車載用の電源としての利用が見込まれている。
【０００３】
固体高分子形燃料電池は、高分子電解質膜の両面に電極を設けた膜電極接合体を備える。膜電極接合体の製造方法としては、基材として転写シートを用い、転写シート上に触媒インクを塗布、乾燥させ、電極触媒層を形成し、転写シート上の電極触媒層を熱プレスすることにより高分子電解質膜の両面に電極触媒層を接合する方法が挙げられる。また、基材としてガス拡散層を用い、ガス拡散層上に触媒インクを塗布、乾燥させ、電極触媒層を形成したガス拡散層を熱プレスすることにより高分子電解質膜の両面に電極触媒層を接合する方法が挙げられる。
【０００４】
作製された膜電極接合体は固体高分子形燃料電池単セルに組み込まれる。燃料電池単セル内部の構造としては、膜電極接合体の外側にガス拡散層があり、これらを挟持するようにセパレータが接合している。セパレータはガス流路を備えており、燃料極(アノード)では主に水素である燃料ガス、空気極(カソード)では主に酸素および空気である酸化剤ガスを、流路を介してアノードおよびカソードに供給する役割を持つ。またセパレータは膜電極接合体で生じた起電力により流れた電流を集める集電体としての役割も有すため、導電性を持つ材料から作られる必要がある。なお、アノードおよびカソードに供給されるガスが混合されると電極での電気化学反応を阻害するため、混合されないようにシールする必要があり、膜電極接合体の外周部にある高分子電解質膜を覆うようにガスケットが配置される。
【０００５】
燃料電池は、車載用や家庭用といった実用機では、大電流を確保するために燃料電池単セルを複数直列に接続させスタックとしたものを指す。
【０００６】
単セル内の膜電極接合体とガス拡散層は正対している。またガス拡散層はセパレータ流路を覆うように載置されている。
【０００７】
ガス拡散層は主に３つの機能を持つ。第一の機能として、セパレータの流路を通じ運ばれた燃料ガスおよび酸化剤ガスを拡散させて電極触媒層の緻密な構造の中に入りやすくさせることである。第二として、電極触媒層で反応により生成した水を速やかにガス流路に排出させることである。第三として、反応に寄与する電子を伝導することである。
【０００８】
これら第一の機能と第二の機能には水の関与が大きい。燃料電池単セルのアノードに水素である燃料ガスを、カソードには主に酸素および空気である酸化剤ガスを流し電流を取り出すと、カソードでは電極反応により水が発生する。この水はアノードおよびカソードの高分子電解質のプロトン伝導を引き起こすのには必須の物質である一方、水が大量に膜電極接合体中の主にカソードに滞留すると、ガスの拡散性が悪化し、燃料効率が落ちることから単セルの発電性能は低下する問題がある。この現象をフラッディングと呼ぶ。
【０００９】
以上のように、膜電極接合体にあっては、電極反応によって生成される水がカソード触媒層中に多すぎても少なすぎても、単セルの発電性能を下げてしまう。また、アノードに供給されるガス中の水分やカソードからの水の逆拡散によってアノードにおけるフラッディングの問題もある。
【００１０】
フラッディング対策としては、水の排出性を高めるためにガス拡散層基材への撥水処理や、ガス拡散層の電極触媒層側にＭＰＬ（マイクロポーラスレイヤー）と呼ばれるカーボン粒子にＰＴＦＥ（ポリテトラフルオロエチレン）など撥水性樹脂を添加した混合物を塗布することや、ガスを大量に流しガス流路を通して、水を単セル外部に排出することが検討されている。また、ガス拡散層の形状に関しては、セパレータのガス流路部の溝を臨むように貫通孔を形成し、水を抜けやすくさせることや（例えば、特許文献１参照）、セパレータと接する面内で、集電部分とガスおよび水蒸気透過部分と水分透過部分とに分けることが行われている(例えば、特許文献２参照)。また、拡散層中に発電中に生成した生成水を優先的に通過させてガス流路へ排出するための排水路領域を形成することが行われている(例えば、特許文献３参照)。
【先行技術文献】
【特許文献】
【００１１】
【特許文献１】特開２００８−６６２０８号公報
【特許文献２】特開２００３−１４２１１０号公報
【特許文献３】特開２００７−２７３３２６号公報
【非特許文献】
【００１２】
【非特許文献１】ＦＣ  ＥＸＰＯ  ２００９  大学・国公立研究所による研究成果発表フォーラム  ＰＥＦＣ・セル内における水分管理と計測評価技術  京都工芸繊維大学  西田耕介
【００１３】
しかしながら、ガス拡散層基材への撥水処理やガス拡散層へのＭＰＬの付与を行ってもフラッディングは完全に防止できないことや、多量の酸化剤ガスを一度に流す場合は補機が必要になりコストがかかることやガスの無駄になってしまう問題がある。
【００１４】
また、非特許文献１にあるように、反応によって生成された水は、セパレータのガス流路の凸部であるセパレータリブ部に対向するガス拡散層内で凝縮することが知られており、セパレータのガス流路の溝部の水を抜くよりもリブ部の水を抜く方がより効率よく水をガス流路に排出させることができる。また、前記先行特許文献に記載のガス拡散層の形状を変化させる製造方法は複雑であると同時に、ガス拡散層の各種水の排出性機能を持つ部分のセパレータのガス流路に対するアライメント精度を確保することも困難であるという問題がある。
【発明の概要】
【発明が解決しようとする課題】
【００１５】
本発明は上記の課題を解決するためになされたものであり、カソード触媒層およびアノード触媒層中の水が電極触媒層および高分子電解質膜のプロトン伝導度を保ちつつ、ガス拡散層に孔を設けることでガス拡散層に溜まった余分な水を効率良く排出させフラッディングを防止すること、およびこの孔を簡易に製造し、ガス拡散層と、セパレータのガス流路の凸部とのアライメント精度の良い孔を作製することを目的とする。
【課題を解決するための手段】
【００１６】
上記課題を解決するために請求項１に係る発明としては、高分子電解質膜と、前記高分子電解質膜を挟持する電極触媒層と、前記高分子電解質膜および前記電極触媒層を挟持するガス拡散層と、凸部および凹部で形成された流路を有し、前記高分子電解質膜、前記電極触媒層、および前記ガス拡散層を挟持するセパレータと、を具備する固体高分子形燃料電池単セルにおいて、前記ガス拡散層は、前記流路の凸部に接する面に設けた第一の開口部と前記電極触媒層側の面に設けた第二の開口部とを結ぶ細路部からなる第一の孔部を有することを特徴とする固体高分子形燃料電池単セルとした。
【００１７】
また、請求項２に係る発明としては、高分子電解質膜と、高分子電解質膜を挟持する電極触媒層と、高分子電解質膜および電極触媒層を挟持するガス拡散層と、凸部および凹部で形成された流路を有し、高分子電解質膜、電極触媒層、およびガス拡散層を挟持するセパレータと、を具備する固体高分子形燃料電池単セルにおいて、ガス拡散層は、流路の凹部に対向する面に設けた第三の開口部と流路の凸部に接するガス拡散層の領域内とを結ぶ細路部からなる第二の孔部を有することを特徴とする固体高分子形燃料電池単セルとした。
【００１８】
また、請求項３に係る発明としては、ガス拡散層は、流路の凹部に流路の凸部を介して隣接する凹部に対向する面に設けた第四の開口部と流路の凸部に接するガス拡散層の領域内とを結ぶ細路部からなる第三の孔部をさらに有することを特徴とする請求項２に記載の固体高分子形燃料電池単セルとした。
【００１９】
また、請求項４に係る発明としては、第一の開口部および第二の開口部の直径の最大値が、第一の開口部が形成されるガス拡散層に接する流路の凸部の幅の５０％以下であることを特徴とする請求項１に記載の固体高分子形燃料電池単セルとした。
【００２０】
また、請求項５に係る発明としては、第三の開口部および第四の開口部の直径の最大値が、それぞれ、第三の開口部および第四の開口部が各々形成されるガス拡散層の面に対向する流路の凹部の幅の５０％以下であることを特徴とする請求項３に記載の固体高分子形燃料電池単セルとした。
【００２１】
また、請求項６に係る発明としては、細路部が直線形状であることを特徴とする請求項１乃至５のいずれか１項に記載の固体高分子形燃料電池単セルとした。
【００２２】
また、請求項７に係る発明としては、高分子電解質膜と、高分子電解質膜を挟持する電極触媒層と、高分子電解質膜および電極触媒層を挟持するガス拡散層と、凸部および凹部で形成された流路を有し、高分子電解質膜、電極触媒層、およびガス拡散層を挟持するセパレータと、を具備する固体高分子形燃料電池単セルにおいて、ガス拡散層は、流路の凸部に接する面に設けた第一の開口部と電極触媒層側の面に設けた第二の開口部とを結ぶ細路部からなる第一の孔部、流路の凹部に対向する面に設けた第三の開口部と流路の凸部に接するガス拡散層の領域内とを結ぶ細路部からなる第二の孔部、および流路の凹部に流路の凸部を介して隣接する凹部に対向する面に設けた第四の開口部と流路の凸部に接するガス拡散層の領域内とを結ぶ細路部からなる第三の孔部のうち少なくとも２つの孔部が交差してなる孔部を有することを特徴とする固体高分子形燃料電池単セルとした。
【００２３】
また、請求項８に係る発明としては、ガス拡散層が、孔部を複数有することを特徴とする請求項１乃至７のいずれか１項に記載の固体高分子形燃料電池単セルとした。
【００２４】
また、請求項９に係る発明としては、ガス拡散層が、流路長を半分に分け、燃料ガスまたは酸化剤ガスが最初に流れる流路の半分を上流、後に流れる流路の半分を下流としたとき、上流と下流とで数の異なる孔部を有することを特徴とする請求項１乃至８いずれか１項に記載の固体高分子形燃料電池単セルとした。
【００２５】
また、請求項１０に係る発明としては、流路の凸部における直線部のうち1本の直線部の長さをＸとし、1本の直線部に直径Ｙの孔部がｎ個存在するとき、Ｘ／２ｎ＞Ｙを満たすことを特徴とする請求項１乃至９のいずれか１項に記載の固体高分子形燃料電池単セルとした。
【００２６】
また、請求項１１に係る発明としては、ガス拡散層が撥水性を有することを特徴とする請求項１乃至１０いずれか１項に記載の固体高分子形燃料電池単セルとした。
【００２７】
また、請求項１２に係る発明としては、ガス拡散層の表面に撥水性の樹脂を持つ粒子層を備えていることを特徴とする請求項１乃至１１のいずれか１項に記載の固体高分子形燃料電池単セルとした。
【００２８】
また、請求項１３に係る発明としては、請求項１乃至１２のいずれか１項に記載の固体高分子形燃料電池単セルに用いるガス拡散層の製造方法において、膜電極接合体および両極におけるガス拡散層に燃料ガスおよび酸化剤ガスの漏れを防止するシール材を付加して燃料電池単セルの中に組み入れ、いったん燃料電池単セルから燃料電池単セルを構成する各部材を取り出し、両極におけるガス拡散層に残るセパレータのガス流路の凸部分の跡を用いて孔部を形成することを特徴とするガス拡散層の製造方法とした。
【００２９】
また、請求項１４に係る発明としては、請求項１乃至１２のいずれか１項に記載の燃料電池単セルを複数有し、燃料電池単セルが積層されていることを特徴とする固体高分子形燃料電池スタックとした。
【発明の効果】
【００３０】
本発明の燃料電池単セルにあっては、ガス拡散層がセパレータの流路の凸部に接する面に設けた第一の開口部と電極触媒層側に設けた第二の開口部とを結ぶ細路部からなる第一の孔部を有すること、あるいはガス拡散層がセパレータの流路の凹部に対向する面に設けた第三の開口部とセパレータの流路の凸部に接するガス拡散層の領域内とを結ぶ細路部からなる第二の孔部を有すること、あるいはガス拡散層が、セパレータの流路の凹部に対向する面に設けた第三の開口部とセパレータの流路の凸部に接するガス拡散層の領域内とを結ぶ細路部からなる第二の孔部を有し、セパレータの流路の凹部に凸部を介して隣接する凹部に対向する面に設けた第四の開口部とセパレータの流路の凸部に接するガス拡散層の領域内とを結ぶ細路部からなる第三の孔部を有することで、電極反応において余分な水を単セル外部に抜けやすくすることができるため、発電性能向上に寄与し得る燃料電池単セルとすることができる。本発明によって得られる固体高分子形燃料電池単セルにあっては良好な発電特性を示すことができた。
【００３１】
また、本発明の燃料電池単セルにあっては、電極反応に余分な水が単セル外部に抜けやすくなるため、カソードに供給されるガスが少量でも余分な水の排出が行われるので、ガスの流量を減らすことができた。
【００３２】
さらに、本発明の燃料電池単セルにあっては、上記孔部を有するガス拡散層を簡便に製造することが可能になるため、製造コストや製造に要する時間を削減することができた。
【図面の簡単な説明】
【００３３】
【図１】図１は本発明に係る固体高分子形燃料電池単セルの分解模式図である。
【図２】図２は本発明に係るセパレータのガス流路とガス拡散層の説明図である。
【図３】図３は本発明に係る第一の孔部を有するガス拡散層とセパレータのガス流路の凹部および凸部の説明図である。
【図４】図４は本発明に係る第二の孔部を有するガス拡散層とセパレータのガス流路の凹部および凸部の説明図である。
【図５】図５は本発明に係る第二および第三の孔部を有するガス拡散層とセパレータのガス流路の凹部および凸部の説明図である。
【発明を実施するための形態】
【００３４】
以下に、本発明の膜電極接合体および燃料電池について説明する。なお、本発明は、以下に記載する各実施の形態に限定されうるものではなく、当業者の知識に基づいて設計の変更等の変形を加えることも可能であり、そのような変形が加えられた実施の形態も本発明の範囲に含まれうるものである。
【００３５】
まず、本発明の固体高分子形燃料電池単セルについて図１を参照して説明する。図１に固体高分子形燃料電池単セルの分解模式図を示した。
【００３６】
本発明の固体高分子形燃料電池単セルにあっては、膜電極接合体１２のカソード触媒層２およびアノード触媒層３に対向して、カソードガス拡散層４およびアノードガス拡散層４´が各々配置される。これらにより、それぞれカソード６及びアノード７が構成される。そしてガス流通用のガス流路８がリブ１１によって構成され、相対する面に冷却水流通用の冷却水流路９を備えた導電性かつ不透過性の材料よりなる１組のセパレータ１０が配置される。カソード６側のセパレータ１０のガス流路８からは、酸化剤ガスとして、例えば酸素を含むガスが供給される。一方、アノード７側のセパレータ１０のガス流路８からは燃料ガスとして、例えば水素ガスが供給される。そして、燃料ガスの水素と酸素ガスとを触媒の存在下で電極反応させることにより、アノードとカソードの間に起電力を生じさせることができる。
【００３７】
図１に示した固体高分子形燃料電池は単セルであるが、本発明にあっては、セパレータ１０を介して複数のセルを積層して燃料電池としてもよい。
【００３８】
次に本発明のセパレータとガス拡散層の関係について図２を参照して説明する。図２にセパレータのガス流路とガス拡散層の説明図を示した。
【００３９】
燃料ガスおよび酸化剤ガスは、ガス入口１３から入り、ガス流路８を通ってガス出口１４から抜ける構造になっている。本発明に係るセパレータ１０とガス拡散層５とは、セパレータ１０のガス流路８の凸部１５で接している。本発明に係るガス拡散層の孔部の一例としては、ガス流路の凸部１５とガス流路８との境界部である丸で囲った点線部に存在してもよい。
【００４０】
（第一実施形態）
次に本発明の第一の孔部を有するガス拡散層とセパレータのガス流路の凹部および凸部について図３を参照して説明する。図３に第一の孔部を有するガス拡散層とセパレータのガス流路の凹部および凸部を説明するための図を示した。
【００４１】
図３で示されるように、本発明の実施の形態に係るガス拡散層は、セパレータのガス流路の凸部１５に接する面に設けた第一の開口部１７と電極触媒層側の面に設けた第二の開口部１８とを結ぶ細路部２１からなる第一の孔部２３を有する。
【００４２】
（第二実施形態）
次に本発明の第二の孔部を有するガス拡散層とセパレータのガス流路の凹部および凸部について図４を参照して説明する。図４に第二の孔部を有するガス拡散層とセパレータのガス流路の凹部および凸部を説明するための図を示した。
【００４３】
図４で示されるように、本発明の実施の形態に係るガス拡散層は、セパレータのガス流路の凹部１６に対向する面に設けた第三の開口部１９とセパレータのガス流路の凸部１５に接するガス拡散層の領域２２内とを結ぶ細路部２１からなる第二の孔部２４を有する。
【００４４】
（第三実施形態）
次に本発明の第二および第三の孔部を有するガス拡散層とセパレータのガス流路の凹部および凸部について図５を参照して説明する。図５に第二および第三の孔部を有するガス拡散層とセパレータのガス流路の凹部および凸部を説明するための図を示した。
【００４５】
図５で示されるように、本発明の実施の形態に係るガス拡散層は、セパレータのガス流路の凹部１６に対向する面に設けた第三の開口部１９とセパレータのガス流路の凸部１５に接するガス拡散層の領域２２内とを結ぶ細路部２１からなる第二の孔部２４を有し、ガス流路の凹部１６とガス流路の凸部１５を介して隣接する凹部１６´に対向する面に設けた第四の開口部２０とガス流路の凸部１５に接するガス拡散層の領域２２内とを結ぶ細路部２１からなる第三の孔部２５を有する。
【００４６】
従来のガス拡散層５では、カソード触媒層２における反応によって生成された水はガス拡散層５中に滞留するが、ガス拡散層基材に施された撥水処理効果やガス拡散層表面に撥水性の樹脂を持つ粒子層を備えていることで、水の排出性を高めていた。しかし、ガス拡散層５中に滞留する水は、セパレータのガス流路の凹部１６の部分ではガスの流れる力によって排出が促進されるため、ガス流路の凸部１５に接するガス拡散層の領域２２内に溜まることが知られている。
【００４７】
本発明においては、第一の孔部２３がガス流路の凸部１５に接するガス拡散層の領域２２の中にあるため、ガス流路の凸部１５に接するガス拡散層の領域２２中に溜まるべき水が第一の孔部２３中に溜まり、凝縮することで水の移動度が高まり、水の排出性が向上する。
【００４８】
また、第二の孔部２４の一部は、ガス流路の凸部１５に接するガス拡散層の領域２２内に接しているために、第二の孔部が1つの路となって、ガス流路の凸部１５に接するガス拡散層の領域２２内に溜まるべき水がガス流路の凹部１６へ排出されやすくなる。
【００４９】
さらに本発明においては、第三の孔部２５がガス流路の凸部１５に接するガス拡散層の領域２２の中にあるとともに、第二の孔部２４もガス流路の凸部１５に接するガス拡散層の領域２２の中にあるため、ガス流路の凸部１５に接するガス拡散層の領域２２内中に溜まるべき水がガス流路の凹部１６へ排出されやすくなるという効果が高まる。
【００５０】
本発明の実施の形態に係る細路部２１は直線状である。これは直線状でない場合に、第一の孔部２３、第二の孔部２４と、第三の孔部２５を製造しにくくなることや、水の排出路が直線状に比べると最短経路をとることができず、排出性が悪くなるためである。
【００５１】
また、本発明の実施の形態に係る第一の開口部１７と第二の開口部１８の直径の最大値は、第一の開口部１７が形成されるガス拡散層５が接するガス流路の凸部１５の幅の５０％以下であり、第三の開口部１９と第四の開口部２０の直径の最大値は、それぞれ、第三の開口部１９および第四の開口部２０が各々形成されるガス拡散層５の面に対向するガス流路の凹部１６、１６′の幅の５０％以下であることが好ましい。
【００５２】
これは、第一の開口部１７と第二の開口部１８の直径の最大値が、第一の開口部１７が形成されるガス拡散層５が接するガス流路の凸部１５の幅の５０％より大きい場合、第一の孔部中に溜まる水の量が多くなり、水の排出性が悪化することや、セパレータ１０とガス拡散層５の電子伝導性が悪くなることがあるためである。また、第三の開口部１９と第四の開口部２０の直径の最大値が、それぞれ、第三の開口部１９および第四の開口部２０が各々形成されるガス拡散層５が接するガス流路の凹部１６、１６′の幅の５０％より大きい場合もセパレータ１０とガス拡散層５の電子伝導性が悪くなることや、ガス拡散層基材の強度が弱くなってしまうことがあるためである。
【００５３】
また、本発明の実施の形態に係る第一の孔部２３、第二の孔部２４、および第三の孔部２５のうち、少なくとも２つが交差してなる孔部を有してもよく、上記の第一の孔部２３の効果、第二の孔部２４の効果、および第三の孔部２５の効果をそれぞれ奏することができるため、より水の排出性を高めることができる。
【００５４】
本発明の実施の形態に係るガス拡散層５は、第一の孔部２３、第二の孔部２４、および第三の孔部２５を複数有し、燃料ガスまたは酸化剤ガスの流れる方向のうち、ガス流路長を半分に分け、燃料ガスが最初に流れる流路の半分を上流、後に流れる流路の半分を下流とした場合、上流と下流とで孔部の数が異なるようにしてもよい。これは上流、下流で発生する水の量が、発電条件によって異なるため、ガス拡散層内で孔の数を変化させることによって、水の排出能力の高低を面内でコントロールすることができる。これにより幅広い発電条件で運転することができる燃料電池単セルとすることができる。
【００５５】
また、セパレータ１０のガス流路凸部１５における直線部1本の長さをＸとし、1本の直線部において、Ｙの直径を持つ第一、第二、第三の孔部（２３、２４、２５）がｎ個存在するとき、第一、第二、第三の孔部（２３、２４、２５）の直径Ｙは、Ｘ＞２ｎＹすなわちＸ／２ｎ＞Ｙを満たすことが好ましい。
【００５６】
これは、第一、第二、第三の孔部（２３、２４、２５）の直径ＹがＸ／２ｎ＜Ｙとなる場合、ガス拡散層５とセパレータ１０の密着性が悪化し電子伝導性が悪くなることや、ガス拡散層基材の強度が弱くなってしまうことがあるからである。
【００５７】
ガス拡散層５は撥水性の基材からなることが好ましい。また、ガス拡散層５の表面に撥水性の樹脂を持つ粒子層（ＭＰＬ）を備えていることが好ましい。撥水性の部材を備えていなくてもよいが、撥水性部材と第一、第二、第三の孔部（２３、２４、２５）の両者を備えることで、より効率的に発電に余分な水の排出性を高めることができる。
【００５８】
本発明の実施の形態に係るガス拡散層５に第一、第二、第三の孔部（２３、２４、２５）を設ける方法において、膜電極接合体１２および両極におけるガス拡散層５に、燃料ガスおよび酸化剤ガスの漏れを防止するシール材を付加して燃料電池用単セルの中に組み入れる工程と、いったんセルから各部材を取り出し、両極におけるガス拡散層５に残るセパレータ１０のガス流路の凸部１５の跡を用いて孔部を設ける工程を含んでもよい。この製造方法により、第一の孔部２３、第二の孔部２４、および第三の孔部２５を開けるべき箇所を可視化することができるため、セパレータ１０のガス流路の凸部１５とアライメント精度の良い第一、第二、第三の孔部（２３、２４、２５）を作製することができる。
【００５９】
本発明の実施の形態に係るガス拡散層５に設ける第一、第二、第三の孔部（２３、２４、２５）の製造方法においては、第一の開口部１７と第二の開口部１８の直径の最大値がガス流路の凸部１５の幅の５０％以下であり、第三の開口部１９と第四の開口部２０の直径の最大値がガス流路の凹部１６、１６′の幅の５０％以下であること、および、ガス流路の凸部１５における直線部1本の長さをＸとし、第一、第二、第三の孔部（２３、２４、２５）の直径をＹとしたとき、Ｘ＞２ｎＹすなわちＸ／２ｎ＞Ｙを満たすような第一、第二、第三の孔部（２３、２４、２５）を開けることができれば、特に制限はない。例としては、ＹＡＧレーザをガス拡散層５に照射することや、注射針などの細い部材を用いて、ガス拡散層を貫通させることで、第一、第二、第三の孔部（２３、２４、２５）を作製しても良い。
【００６０】
次に、より詳細に本発明に係る固体高分子形燃料電池単セル、および膜電極接合体について説明する。
【００６１】
本発明におけるガス拡散層は、ガス拡散性と導電性とを有する材質から成るものであれば何でもよい。例えば、カーボンペーパー、カーボンクロス、不織布などのポーラスカーボン材を用いてもよい。
【００６２】
ガス拡散層への撥水加工は、フッ素系樹脂を分散させた溶液にガス拡散層を浸し、フッ素樹脂の融点以上の温度で焼結させることにより形成してもよい。フッ素系樹脂としては、ＰＴＦＥ等を利用してもよい。撥水加工をされたガス拡散層は、膜電極接合体中の余分な水分を効率よく排出する働きをする。
【００６３】
ＭＰＬはカーボン粒子とフッ素系樹脂とを混練して、フッ素系樹脂の融点以上の温度で焼結させることにより形成してもよい。フッ素系樹脂としては、ＰＴＦＥ等を利用してもよい。ＭＰＬは、触媒インクがガス拡散層の中に染み込むことを防止することができ、その塗布量が少ない場合でもＭＰＬ上に堆積して三相界面を形成できる。また、電解質膜中により多くの水分を保持させる働きや膜電極接合体中の余分な水分を効率よく排出する働きをする。
【００６４】
ＭＰＬは基本的にはガス拡散層の中でも触媒層側に付与され、水の排出や保持の管理に使われるが、ＭＰＬがガス拡散層のセパレータ側にも付与され、ガス拡散層の両面にＭＰＬが付与されているタイプでも良い。ＭＰＬがセパレータ側のガス拡散層に付与されていると、より水の排出性に効果があることや、ガス拡散層とセパレータ間の接触が良くなり、セル抵抗が低くなる効果がある。
【００６５】
また、ＭＰＬがガス拡散層のセパレータ側に付与されている場合、ガス拡散層を単セル内に組み入れ潰した際に、セパレータのガス流路の凸部の跡が残りやすい。
【００６６】
また、ガス拡散層の水の排出性や保持性は、単セルに組み入れたときのガス拡散層基材の潰れ具合にもよる。ガス拡散層基材の潰れ具合は、燃料ガスの単セルからの漏れを防止するために使用されているガスケットの厚みや単セルの締め付け具合に依拠する。本発明はセパレータとガス拡散層の電子伝導性を確保するため及びガス拡散層にセパレータのガス流路の凸部の跡を残すためにもガス拡散層基材が少なくとも潰されていることが求められるが、中でも７〜９割程度潰されていることが望ましい。
【００６７】
本発明におけるセパレータは、燃料ガスが供給されるためのガス流路を有し、集電体としての役割を持つものであればよい。燃料電池セパレータの基材としては、非金属系と金属系に分けられ、非金属系セパレータとしては、例えば緻密カーボングラファイト等のカーボン系材料、樹脂材料を用いてもよい。金属系の材料としては、例えばステンレス鋼（ＳＵＳ）、チタン、アルミニウム等を用いてもよい。なお、ガス拡散層とセパレータとは一体構造となっていても構わない。金属系の場合は、錆止め防止のための導電性樹脂がコーティングされているタイプでも構わない。
【００６８】
本発明の膜電極接合体に用いられる高分子電解質膜としては、プロトン伝導性を有するものであればよく、フッ素系高分子電解質、炭化水素系高分子電解質を用いてもよい。フッ素系高分子電解質としては、例えば、Ｄｕｐｏｎｔ社製Ｎａｆｉｏｎ（登録商標）、旭硝子（株）製Ｆｌｅｍｉｏｎ（登録商標）、旭化成（株）製Ａｃｉｐｌｅｘ（登録商標）、Ｇｏｒｅ社製Ｇｏｒｅ  Ｓｅｌｅｃｔ（登録商標）などを用いてもよい。炭化水素系高分子電解質膜としては、スルホン化ポリエーテルケトン、スルホン化ポリエーテルスルホン、スルホン化ポリエーテルエーテルスルホン、スルホン化ポリスルフィド、スルホン化ポリフェニレン等の電解質膜を用いてもよい。中でも、高分子電解質膜としてＤｕｐｏｎｔ社製Ｎａｆｉｏｎ（登録商標）系材料を好適に用いてもよい。
【００６９】
本発明の膜電極接合体において高分子電解質膜の両面に形成される電極触媒層は、触媒インクを用いて形成される。触媒インクは、少なくとも、触媒を担持する電子伝導物質と高分子電解質と溶媒とを含む。
【００７０】
本発明の触媒インクに含まれる高分子電解質としては、プロトン伝導性を有するものであれば良く、高分子電解質膜と同様の素材を用いてもよい。フッ素系高分子電解質、炭化水素系高分子電解質を用いてもよい。フッ素系高分子電解質としては、例えば、Ｄｕｐｏｎｔ社製Ｎａｆｉｏｎ（登録商標）系材料などを用いてもよい。また、炭化水素系高分子電解質膜としては、スルホン化ポリエーテルケトン、スルホン化ポリエーテルスルホン、スルホン化ポリエーテルエーテルスルホン、スルホン化ポリスルフィド、スルホン化ポリフェニレン等の電解質膜を用いてもよい。中でも、高分子電解質としてＤｕｐｏｎｔ社製Ｎａｆｉｏｎ（登録商標）系材料を好適に用いてもよい。なお、電極触媒層と高分子電解質膜との密着性を考慮すると、高分子電解質膜と同一の材料を用いることが好ましい。
【００７１】
本発明で用いる触媒物質としては、白金やパラジウム、ルテニウム、イリジウム、ロジウム、オスミウムの白金族元素の他、鉄、鉛、銅、クロム、コバルト、ニッケル、マンガン、バナジウム、モリブデン、ガリウム、アルミニウムなどの金属又はこれらの合金、または酸化物、複酸化物等を使用してもよい。また、これらの触媒の粒径は、０．５〜１μｍが好ましい。更に好ましくは１〜５ｎｍが良い。
【００７２】
これらの触媒を担持する電子伝導物質は、一般的にカーボン粒子が使用される。カーボン粒子の種類は、微粒子状で導電性を有し、触媒におかされないものであればどのようなものでも構わないが、カーボンブラックやグラファイト、黒鉛、活性炭、カーボンファイバー、カーボンナノチューブ、フラーレンを使用してもよい。カーボン粒子の粒径は、小さすぎると電子伝導パスが形成されにくくなり、また大きすぎると電極触媒層のガス拡散性が低下したり、触媒の利用率が低下したりするので、１０〜１０００ｎｍ程度が好ましい。更に好ましくは、１０〜１００ｎｍが良い。さらには、触媒が電子伝導物質に担持されていなくても構わない。混合しただけの場合でも良い。
【００７３】
触媒インクの分散媒として使用される溶媒は、触媒を担持した電子伝導物質や高分子電解質を浸食することがなく、高分子電解質を流動性の高い状態で溶解または微細ゲルとして分散できるものあれば特に制限はない。
【００７４】
触媒インクは必要に応じて分散処理がおこなわれる。触媒インクの粘度、粒子のサイズは、触媒インクの分散処理の条件によって制御されてもよい。分散処理は、様々な装置を用いておこなうことができる。例えば、分散処理としては、ボールミルやロールミルによる処理、せん断ミルによる処理、湿式ミルによる処理、超音波分散処理などが挙げられる。また、遠心力で攪拌を行うホモジナイザーなどを用いても良い。
【００７５】
触媒インク中の固形分含有量は、多すぎると触媒インクの粘度が高くなるため電極触媒層表面にクラックが入りやすくなり、また逆に少なすぎると成膜レートが非常に遅く、生産性が低下してしまうため、０．１質量％以上５０質量％以下の範囲内であることが好ましい。また触媒インクの粘度は、０．１ｃＰ以上２０００ｃＰ以下の範囲内であることが好ましく、さらには５ｃＰ以上１００ｃＰ以下の範囲内であることが好ましい。
【００７６】
触媒インクから膜電極接合体を作製する方法は多数考えられているが、本発明は膜電極接合体の作製方法にはよらない。膜電極接合体の作製方法としては、例えば、転写シートもしくはガス拡散層から選択される基材上に触媒インクを塗布し、該塗膜を乾燥し基材上に電極触媒層を形成し、基材上の電極触媒層と高分子電解質膜を熱プレスし、さらに基材が転写シートの場合はシートを剥がして膜電極接合体とする方法や、高分子電解質膜に直接触媒インクを塗布し、乾燥させ、熱プレスを行うことで膜電極接合体を得る方法等がある。
【００７７】
以下に、基材として転写シートを用いて膜電極接合体を作製する場合を説明する。基材として用いられる転写シートとしては、転写性がよい材質であればよい。基材として転写シートを用いた場合には、高分子電解質膜に電極触媒層を接合後に転写シートを剥離し、高分子電解質膜の両面に触媒層を備える膜電極接合体とすることができる。転写シートには離型剤が付着したものであっても良い。
【００７８】
触媒インク塗布方法としては、ドクターブレード法、ディッピング法、スクリーン印刷法、ロールコーティング法、スプレー法などを用いてもよい。
【００７９】
乾燥工程の温度は、特に制限されるものではないが（基材温度）℃以上１５０℃以下でおこなうことが好ましい。これよりも温度を高くすると、電極触媒層の乾燥ムラの発生や、高分子電解質膜に与える熱処理の影響も大きくなるため、適切でない。触媒インク中の溶媒の沸点以上では蒸発速度が著しく大きくなることから、溶媒の沸点未満であることが好ましい。
【００８０】
熱プレス工程で用いられる保護フィルムは、フィルム自身の平滑性が保たれており、熱プレス時、基材や電極触媒層、高分子電解質膜に余計な応力をかけないものであれば良い。保護フィルムの外側に挟み込まれるプレス部材は、圧力や温度を面内に均一にかけることや緩衝材の役割を果たす。このプレス部材は平滑性が保たれており、熱プレス時に、触媒が塗布される基材や電極触媒層、高分子電解質膜に余計な応力をかけないものであれば良い。
【００８１】
熱プレス工程で高分子電解質膜及び電極触媒層にかけるプレス圧力は、膜電極接合体の電池性能に影響する。電池性能の良い膜電極接合体を得るには高分子電解質膜及び電極触媒層にかけるプレス圧力は、０．５ＭＰａ以上２０ＭＰａ以下の範囲内であることが好ましく、さらには１ＭＰａ以上１５ＭＰａ以下の範囲内であることが好ましい。プレス圧力が上記範囲を超える場合には電極触媒層が圧縮されすぎて、電池性能が低下することがある。またプレス圧力が上記範囲を下回る場合には電極触媒層と高分子電解質膜の接合性が低下して電池性能が低下することがある。
【００８２】
また、熱プレスの温度は、高分子電解質膜および電極触媒層の高分子電解質のガラス転移点付近に設定するのが好ましい。具体的には、熱プレスの温度は（高分子電解質膜のガラス転移点−４０℃）以上（高分子電解質膜のガラス転移点＋６０℃）以下の範囲内であることが好ましい。熱プレスの温度が（高分子電解質膜のガラス転移点−４０℃）を下回る場合、電極触媒層と高分子電解質膜の間で十分な界面密着性が得られず電池性能が低下することがある。一方、熱プレスの温度が（高分子電解質膜のガラス転移点＋６０℃）を超える場合は、高分子電解質が軟化して電極触媒層の空孔がつぶれてしまいガスや生成水の拡散性が低下し電池性能が低下することがある。
【００８３】
以上に該当する実施形態に即して、第一および第二、第三の実施形態に該当するガス拡散層を用いたところ、水の排出性が向上したことが確認された。また、水の排出性が高まったことで、発電に余分な水をより多くセル内から排除することができ、ガスの拡散性を高め、ガスの利用率を向上させることができた。発電に余分な水を排除することにより、単セルの発電性能向上に寄与することができた。
【００８４】
また、ガス拡散層とセパレータの密着性が良好であり、ガス拡散層に第一の孔部、第二の孔部、および第三の孔部ともに、セパレータのガス流路の凸部とアライメント精度の良い孔を簡便に作製することができた。
【産業上の利用可能性】
【００８５】
本発明の固体高分子形燃料電池単セルは、ガス拡散層に第一、第二、および第三の孔部を設けることにより、電極反応により発生した余分な水の排出が促進され、かつ安定的に単セル外部に余分な水を抜け出させるといった水の拡散性、および余分な水による燃料ガス供給の阻害を減らすといったガスの拡散性を良好にすることができるため、発電性能向上に寄与する。また、電極反応に余分な水が単セル外部に抜けやすくなるため、カソードに供給されるガスが少量でも余分な水の排出が行われるので、ガスの流量を減らすことにも寄与する。また、本発明におけるガス拡散層に設けた孔部の製造方法は簡便であるため、生産性も高い。したがって、本発明は高分子形燃料電池、特に家庭用燃料電池システムや燃料電池自動車などにおける、燃料電池単セルやスタックに好適に活用することができる。
【符号の説明】
【００８６】
１・・・・高分子電解質膜
２・・・・カソード触媒層
３・・・・アノード触媒層
４・・・・カソードガス拡散層
４´・・・アノードガス拡散層
５・・・・ガス拡散層
６・・・・空気極（カソード）
７・・・・燃料極（アノード）
８・・・・ガス流路
９・・・・冷却水流路
１０・・・セパレータ
１１・・・リブ
１２・・・膜電極接合体
１３・・・ガス入口
１４・・・ガス出口
１５・・・ガス流路の凸部
１６・・・ガス流路の凹部
１６´・・ガス流路の凹部１６とガス流路の凸部１５を介して隣接する凹部
１７・・・第一の開口部
１８・・・第二の開口部
１９・・・第三の開口部
２０・・・第四の開口部
２１・・・細路部
２２・・・ガス流路の凸部に接するガス拡散層の領域
２３・・・第一の孔部
２４・・・第二の孔部
２５・・・第三の孔部
【図１】
0005454051.tif 000002
【図２】
0005454051.tif 000003
【図３】
0005454051.tif 000004
【図４】
0005454051.tif 000005
【図５】
0005454051.tif 000006